(57)【特許請求の範囲】
【請求項１】
１，３，５−ベンゼントリカルボキシラートを配位子としてＣｅと配位結合した金属錯体を含んで構成された空気極と、
リチウムを含んで構成された負極と、
前記空気極と前記負極とに挾まれて配置された電解質と
を備えることを特徴とするリチウム空気二次電池。
【請求項２】
請求項１記載のリチウム空気二次電池において、
前記金属錯体は、Ｃｒ、Ｃｕ、Ｆｅ、Ｉｎ、およびＺｎのいずれかを、さらに含んで構成されていることを特徴とするリチウム空気二次電池。
【発明の詳細な説明】
【技術分野】
【０００１】
本発明は、正極活性物質として酸素を用いるリチウム空気二次電池に関する。
【背景技術】
【０００２】
正極活物質として空気中の酸素を用いるリチウム空気二次電池は、電池外部から常に酸素が供給され、電池内に大量の負極活物質である金属リチウムを充填することができるため、電池の単位体積当たり非常に大きな放電容量を示すことが報告されている。
【０００３】
これまでに、非特許文献１または非特許文献２に報告されているように、正極であるガス拡散型空気極に種々の触媒を添加することや、空気極にガス拡散層を積層させることにより、放電容量やサイクル特性、電流密度特性などの電池性能を改善する試みがなされている。
【０００４】
例えば、ガス拡散型空気極の電極触媒として、非特許文献１においてＰｔ３Ｃｏなどの遷移金属合金が、非特許文献２ではＰＴＦＥを含んだエマルジョンを塗布したガス拡散層などが、各々検討されている。なお、非特許文献１および非特許文献２を含む多くの文献の報告では、リチウム空気二次電池の有機電解質として、ＬｉＣｌＯ4、ＬｉＰＦ6、ＬｉＴＦＳＩ（リチウムビストリフルオロメタンスルホニルイミド）などのリチウム塩を、炭酸プロピレンなどの炭酸エステル系溶媒に１．０ｍｏｌ／Ｌ程度の濃度で溶解した溶液が用いられている。
【先行技術文献】
【非特許文献】
【０００５】
【非特許文献１】B. G. Kim et al., "Improved reversibility in lithium-oxygen battery: Understanding elementary reactions and surface charge engineering of metal alloy catalyst", Scientific Reports, vol.138, pp.4225, 2014.
【非特許文献２】L. Xu et al., "A novel air electrode design: A key to high rate capability and long life span", Journal of Power Sources, vol.225, pp.187-196, 2014.
【発明の概要】
【発明が解決しようとする課題】
【０００６】
しかしながら、非特許文献１の二次電池は、電流密度２００ｍＡ／ｇ（０．２Ｃ）の条件下では、放電容量１０００ｍＡｈ／ｇ程度で７０サイクルと報告されている。また、非特許文献２の二次電池では、カーボンの重量当たりで電流密度５００ｍＡ／ｇ（約０．５３Ｃ）から３０００ｍＡ／ｇ（約１．８９Ｃ）に大きくした場合、放電容量の維持率は約５３％と報告されている。
【０００７】
ここで、実用化されているリチウムイオン二次電池の場合、２０００サイクルを優に超えるサイクル特性を有しており、かつ、非特許文献２と同様に約０．５Ｃから２．０Ｃまで電流密度を大きくしても放電容量の維持率は約９５％以上である。リチウム空気二次電池においても、実用化においては、リチウムイオンに次電池と同程度の性能が要求されることになるが、現状では、充放電サイクル特性および電流密度特性などが要求特性を満たしていない。
【０００８】
本発明は、以上のような問題点を解消するためになされたものであり、リチウム空気二次電池において高電流密度の作動で大きな放電容量が得られ、また、充放電サイクル回数がより増加できるようにすることを目的とする。
【課題を解決するための手段】
【０００９】
本発明に係るリチウム空気二次電池は、１，３，５−ベンゼントリカルボキシラートを配位子としてＣｅと配位結合した金属錯体を含んで構成された空気極と、リチウムを含んで構成された負極と、空気極と負極とに挾まれて配置された電解質とを備える。
【００１０】
上記リチウム空気二次電池において、金属錯体は、配位結合している金属以外に、Ｃｒ、Ｃｕ、Ｆｅ、Ｉｎ、およびＺｎのいずれかを、さらに含んで構成されていてもよい。
【発明の効果】
【００１１】
以上説明したように、本発明によれば、１，３，５−ベンゼントリカルボキシラートを配位子とした金属錯体から空気極を構成したので、リチウム空気二次電池において高電流密度の作動で大きな放電容量が得られ、また、充放電サイクル回数がより増加できるという優れた効果が得られる。
【図面の簡単な説明】
【００１２】
【図１】図１は、本発明の実施の形態におけるリチウム空気二次電池の構成を示す構成図である。
【図２】図２は、リチウム空気二次電池のより詳細な構成例を示す断面図である。
【図３】図３は、実施例１における初回の放電および充電の状態を示す特性図である。
【発明を実施するための形態】
【００１３】
以下、本発明の実施の形態について図を参照して説明する。図１は、本発明の実施の形態におけるリチウム空気二次電池の構成を示す構成図である。このリチウム空気二次電池は、一般的なよく知られたリチウム空気二次電池と同様に、正極でありガス拡散型の空気極１０１と、リチウムを含んで構成された負極１０２と、空気極１０１と負極１０２とに挾まれて配置された電解質１０３とを備える。空気極１０１の一方の面は大気に曝され、他方の面は電解質１０３と接する。また、負極１０２の電解質１０３の側の面は、電解質１０３と接する。
【００１４】
上述した基本構成に加え、実施の形態におけるリチウム空気二次電池は、空気極１０１が、１，３，５−ベンゼントリカルボキシラート（１，３，５−ｂｅｎｚｅｎｅｔｒｉｃａｒｂｏｘｙｌａｔｅ；ＢＴＣ）を配位子としてＣｒ、Ｃｅ、Ｃｕ、Ｆｅ、Ｉｎ、およびＺｎのいずれかと配位結合した金属錯体を含んで構成されているところに大きな特徴がある。金属錯体は、以下の化学式で示される。金属錯体は、例えば、Ｃｒ3（ＢＴＣ）2である。また、金属錯体に、Ｃｒ、Ｃｅ、Ｃｕ、Ｆｅ、Ｉｎ、およびＺｎのいずれかの金属が、配位結合している金属以外に結合していてもよい。
【００１５】
【化１】
0006711700.tif 000002
【００１６】
以下、各構成についてより詳細に説明する。はじめに、電解質１０３について説明する。電解質１０３は、Ｌｉ塩を供給するためのリチウム化合物（金属塩など）と有機溶媒から構成されている。金属塩は、例えば、六フッ化リン酸リチウム（ＬｉＰＦ6）、過塩素酸リチウム（ＬｉＣｌＯ4）、リチウムビストリフルオロメタンスルホニルアミド（ＬｉＴＦＳＡ）［（ＣＦ3ＳＯ2）2ＮＬｉ］などを挙げることができる。
【００１７】
有機溶媒は、例えば、炭酸ジメチル（ＤＭＣ）、炭酸メチルエチル（ＭＥＣ）、炭酸メチルプロピル（ＭＰＣ）、炭酸メチルイソプロピル（ＭＩＰＣ）、炭酸メチルブチル（ＭＢＣ）、炭酸ジエチル（ＤＥＣ）、炭酸エチルプロピル（ＥＰＣ）、炭酸エチルイソプロピル（ＥＩＰＣ）、炭酸エチルブチル（ＥＢＣ）、炭酸ジプロピル（ＤＰＣ）、炭酸ジイソプロピル（ＤＩＰＣ）、炭酸ジブチル（ＤＢＣ）、炭酸エチレン（ＥＣ）、炭酸プロピレン（ＰＣ）、炭酸１，２−ブチレン（１，２−ＢＣ）などの炭酸エステル系溶媒、１，２−ジメトキシエタン（ＤＭＥ）、ジエチレングリコールジメチルエーテル、トリエチレングリコールジメチルエーテル、テトラエチレングリコールジメチルエーテル、などのエーテル系溶媒、γ−ブチロタクトン（ＧＢＬ）などのラクトン系溶媒、あるいはこれらの中から二種類以上を混合した溶媒を挙げることができる。実施の形態において、混合溶媒を用いる場合の混合割合は、特に限定されない。
【００１８】
なお、電解質１０３は、電解液または固体電解質のいずれであってもよい。電解液とは、電解質が液体形態である場合をいう。また、固体電解質とは、電解質がゲル形態または固体形態である場合をいう。
【００１９】
次に、正極である空気極１０１について説明する。空気極１０１は、よく知られているように、導電性材料から構成され、また、必要に応じて触媒，結着剤などを添加して用いる。空気極１０１の導電性材料が上述した金属錯体である。
【００２０】
また、金属錯体の他に、さらにカーボン材料を添加しても良い。例えば、ケッチェンブラック、アセチレンブラックなどのカーボンブラック類、活性炭類、グラファイト類、カーボンファイバー類、カーボンシート、カーボンクロスなどを金属錯体に加えて添加して空気極１０１としてもよい。これらのカーボン材料は、例えば市販品として入手可能であり、また合成することが可能である。
【００２１】
次に、触媒について説明する。空気極１０１に添加する触媒は、酸化マンガン（ＭｎＯ2）、ルテニウム酸化物（ＲｕＯ2）などの酸素還元（放電）および酸素発生（充電）の両反応に対して高活性な、公知の酸化物触媒であれば特に限定されない。例えば、ＭｎＯ2、Ｍｎ3Ｏ4、ＭｎＯ、ＦｅＯ2、Ｆｅ3Ｏ4、ＦｅＯ、ＣｏＯ、Ｃｏ3Ｏ4、ＮｉＯ、ＮｉＯ2、Ｖ2Ｏ5、ＷＯ3などの単独酸化物、Ｌａ0.6Ｓｒ0.4ＭｎＯ3、Ｌａ0.6Ｓｒ0.4ＦｅＯ3、Ｌａ0.6Ｓｒ0.4ＣｏＯ、Ｌａ0.6Ｓｒ0.4ＣｏＯ3、Ｐｒ0.6Ｃａ0.4ＭｎＯ3、ＬａＮｉＯ3、Ｌａ0.6Ｓｒ0.4Ｍｎ0.4Ｆｅ0.6Ｏ3などのペロブスカイト型構造を有する複合酸化物を用いることができる。これらの触媒は、固相法や液相法などの公知のプロセスを用いて合成することができる。
【００２２】
また、空気極１０１に添加される触媒として、中心金属にＭｎ、Ｆｅ、Ｃｏ、Ｎｉ、Ｖ、Ｗ等の遷移金属を少なくとも一種含むポルフィリンやフタロシアニンなどの大環状金属錯体も用いることができる。これらの金属錯体は、カーボンと混合後、不活性ガス雰囲気中で熱処理を行い活性化させてもよい。
【００２３】
空気極１０１に添加される触媒としては、上記の化合物系に限らず、Ｐｔ、Ａｕ、Ｐｄなどの貴金属、およびＣｏ、Ｎｉ、Ｍｎなどの遷移金属の単体金属を用いてもよい。例えば、これらの金属をカーボン上に高分散担持させることにより高い活性を発現することができる。
【００２４】
空気極１０１では、電解質／電極触媒／ガス（酸素）の三相部分（三相界面）において電極反応が進行する。空気極１０１中に電解質１０３が浸透し、ここに大気中の酸素ガスが供給されることで、電解質−電極触媒−ガス（酸素）が共存する三相部位が形成される。電極触媒が高活性であれば、酸素還元（放電）および酸素発生（充電）が円滑に進行し、電池性能が大きく向上することになる。
【００２５】
空気極１０１での放電反応は次のように表すことができる。
【００２６】
２Ｌｉ+＋（１／２）Ｏ2＋２ｅ-→Ｌｉ2Ｏ・・・（１）
２Ｌｉ+＋Ｏ2＋２ｅ-→Ｌｉ2Ｏ2・・・（２）
【００２７】
上式中のリチウムイオン（Ｌｉ+）は、負極１０２から電気化学的酸化により、電解質１０３中に溶解し、電解質１０３中を空気極１０１の表面まで移動してきたものである。また、酸素（Ｏ2）は、大気（空気）中から空気極１０１の内部に取り込まれたものである。なお、図１において、負極１０２から溶解する材料（Ｌｉ+）、空気極１０１で析出する材料（Ｌｉ2Ｏ2）、および空気（Ｏ2）を構成要素と共に示している。
【００２８】
空気極１０１の電極触媒として用いることができる酸化物、特に酸化マンガン（ＭｎＯ2）、酸化ルテニウム（ＲｕＯ2）などは、マンガンおよびルテニウムが、＋４、＋３などの価数を有するイオンで存在しうる。また、これらの酸化物を合成する際の条件によっては、酸化マンガン、酸化ルテニウム等の酸化物内に酸素を取り込むことができる空孔（本明細書では酸素空孔とも称する）が存在し、活性サイトとして機能すると考えられる。このため、このような酸化物触媒は、正極活物質である酸素との相互作用が強く、多くの酸素種を酸化物表面上に吸着でき、または酸素空孔内に酸素種を吸蔵することができる。
【００２９】
このように、酸化物表面上に吸着された、または酸素空孔内に吸蔵された酸素種は、上記式（１）および式（２）の酸素源（活性な中間反応体）として酸素還元反応に使用され、上記反応が容易に進むようになる。また、式（１）および式（２）の逆反応である充電反応に対しても、上記の酸化物は活性を有している。従って、電池の充電に対応する空気極１０１上での酸素発生反応も効率よく進行する。このように、酸化マンガン、酸化ルテニウムなどの酸化物は、電極触媒として有効に機能する。
【００３０】
リチウム空気二次電池では、電池の効率を上げるために、電極反応を引き起こす反応部位［電解質／電極触媒／空気（酸素）の三相部分］がより多く存在することが望ましい。このような観点から、上述の三相部位が電極触媒表面に多量に存在することが重要であり、使用する触媒は比表面積が高い方が好ましい。例えば、焼成後の空気極１０１における比表面積は、１０ｍ2／ｇ以上であることが好適である。
【００３１】
空気極１０１中での触媒含有量は、空気極１０１の重量を基準に、例えば０を越え、１００重量％以下であることが望ましい。空気極１０１における他の成分の割合は、従来のリチウム空気二次電池と同様である。
【００３２】
次に、空気極１０１に添加可能な結着剤（バインダー）について説明する。結着剤は、特に限定されないが、ポリテトラフルオロエチレン（ＰＴＦＥ）、ポリフッ化ビニリデン（ＰＶＤＦ）、ポリブタジエンゴムなどを例として挙げることができる。これらの結着剤は、粉末としてまたは分散液として用いることができる。
【００３３】
ここで、空気極１０１の作製について、簡単に説明する。まず、触媒である酸化物粉末、ＢＴＣを配位子とした金属錯体ＭｎＢＣＴ（Ｍｎ＝Ｃｒ、Ｃｅ、Ｃｕ、Ｆｅ、Ｉｎ、Ｚｎ）の粉末、およびポリフッ化ビニリデン（ＰＶＤＦ）のようなバインダー粉末を所定量混合し、この混合物をチタンメッシュなどの支持体上に圧着することにより、空気極１０１を成形することができる。
【００３４】
また、前述の混合物を有機溶剤等の溶媒中に分散してスラリー状にし、金属メッシュまたはカーボンクロスやカーボンシート上に塗布して乾燥することによって、空気極１０１を形成することができる。また、電極の強度を高め電解質の漏洩を防止するために、冷間プレスだけでなく、ホットプレスを適用することによっても、より安定性に優れた空気極１０１を作製することができる。
【００３５】
次に、負極１０２について説明する。負極１０２は、負極活物質を含んで構成されている。負極活物質は、リチウム二次電池の負極材料として用いることができる材料であれば特に制限されない。例えば負極活物質は、金属リチウムである。また、負極活物質は、リチウム含有物質として、リチウムイオンを放出および吸蔵することができる物質であるリチウムと、シリコンまたはスズとの合金、あるいは、Ｌｉ2.6Ｃｏ0.4Ｎなどのリチウム窒化物であってもよい。
【００３６】
負極１０２は、公知の方法で作製することができる。例えば、リチウム金属を負極とする場合には、複数枚の金属リチウム箔を重ねて所定の形状に成形することで、負極を作製すればよい。
【００３７】
なお、上記のシリコンまたはスズの合金を負極１０２として用いる場合、負極１０２を作成する時にリチウムを含まないシリコンまたはスズなどを用いることもできる。しかし、この場合には、空気電池の作製に先立って、化学的手法または電気化学的手法（例えば、電気化学セルを組んで、リチウムとシリコンまたはスズとの合金化を行う方法）によって、シリコンまたはスズが、リチウムを含む状態にあるように処理しておく必要がある。
【００３８】
具体的には、作用極にシリコンまたはスズを含み、対極にリチウムを用い、電解質中で還元電流を流すことによって合金化を行うなどの電気化学的な処理をしておくことが好ましい。
【００３９】
金属リチウムから構成した負極１０２における放電時の反応は、以下のように表すことができる。
【００４０】
（放電反応）
Ｌｉ→Ｌｉ+＋ｅ-・・・（３）
【００４１】
なお、充電時の負極１０２においては、式（３）の逆反応であるリチウムの析出反応が起こる。
【００４２】
なお、リチウム空気二次電池は、上記構成に加え、セパレータ、電池ケース、金属メッシュ（例えばチタンメッシュ）などの構造部材、また、リチウム空気二次電池に要求される要素を含むことができる。これらは、従来公知のものを使用することができる。
【００４３】
例えば、リチウム空気二次電池は、図２に示すように構成することができる。このリチウム空気二次電池は、空気極２０１，負極２０２，電解質２０３，セパレータ２０４，空気極支持体２０５、空気極固定用リング２０６，負極固定用リング２０７，負極固定用座金２０８，負極支持体２０９，固定ねじ２１０，Ｏリング２１１，空気極端子２２１，負極端子２２２を備える。
【００４４】
空気極２０１，負極２０２，電解質２０３，セパレータ２０４は、円筒形状の空気極支持体２０５に収容されている。空気極支持体２０５は、円筒内中央部に仕切り２５１があり、仕切り２５１により空気極２０１が配置される第１領域２０５ａと、負極２０２およびセパレータ２０４が配置される第２領域２０５ｂとに区画されている。また、仕切り２５１は中央部が開口しており、開口部により第１領域２０５ａと第２領域２０５ｂが連通している。
【００４５】
液状の電解質２０３は、仕切り２５１の開口に配置され、空気極２０１および塩橋となるセパレータ２０４に挟まれている。セパレータ２０４には電解質２０３が含浸している。なお、セパレータ２０４の周囲にも電解質２０３は配置されている。電解質２０３は、１ｍｏｌ／Ｌのリチウムビストリフルオロメタンスルホニルアミド／炭酸プロピレン［（ＣＦ3ＳＯ2）2ＮＬｉ／ＰＣ］溶液である。
【００４６】
また、空気極２０１は、ポリテトラフルオロエチレン （ＰＴＦＥ）より構成された空気極固定用リング２０６と仕切り２５１とに挟まれて、空気極支持体２０５の円筒内の第１領域２０５ａに固定されている。空気極固定用リング２０６の開口内において、空気極２０１と空気との接触する電極の有効面積は、２ｃｍ2とされている。一方、セパレータ２０４は、ＰＴＦＥより構成された負極固定用リング２０７と仕切り２５１とに挟まれて、空気極支持体２０５の円筒内の第２領域２０５ｂに固定されている。このようにして、液状の電解質２０３が、仕切り２５１の開口において空気極２０１とセパレータ２０４との間に封入されている。
【００４７】
また、負極２０２は、負極固定用リング２０７の内部で、負極固定用座金２０８が積層され、この上に金属から構成された負極支持体２０９が被せられている。負極２０２は、厚さ１５０μｍの４枚の金属リチウム箔が同心円上に重ねられて構成され、負極固定用座金２０８に圧着されている。負極２０２は、有効面積が２ｃｍ2とされている。負極支持体２０９は、固定ねじ２１０により空気極支持体２０５に固定されている。また、空気極支持体２０５と負極支持体２０９との間には、Ｏリング２１１が配置されている。
【００４８】
固定ねじ２１０により空気極支持体２０５の側に押しつけられている負極支持体２０９により、負極固定用座金２０８を介し、負極２０２がセパレータ２０４の方向に押圧され、セパレータ２０４に圧接されている。これら構成としたリチウム空気二次電池は、露点が−６０℃以下の乾燥空気中で作製される。
【００４９】
なお、空気極支持体２０５は、金属から構成されているが、図示していないが、ＰＴＦＥに被覆され、電解質２０３，セパレータ２０４などと絶縁分離されている。なお、空気極２０１と空気極支持体２０５が接触する部分は、電気的接触をとるためにＰＴＦＥによる被覆を施さない。また、金属から構成された固定ねじ２１０も、図示していないが、ＰＴＦＥに被覆され、空気極支持体２０５と負極支持体２０９とが、電気的に分離された状態としている。
【００５０】
以下、実施例を用いて詳細に説明する。
【００５１】
［実施例１］
はじめに、実施例１について説明する。まず、セルの作製について説明する。空気極の導電性材料としてＣｒ3（ＢＴＣ）2を用い、リチウム空気二次電池セルを以下の手順で作製した。Ｃｒ（ＣＯ）6（アルドリッチ社製）とＢＴＣ（アルドリッチ社製）をモル比で３：２としてジメチルホルムアミド（ＤＭＦ）溶媒中にて撹拌した。さらに、ＤＭＦ溶媒をメタノールと置換し、１６０℃にて４８時間真空乾燥することにより脱溶媒和することでＣｒ3（ＢＴＣ）2を得た。Ｃｒ3（ＢＴＣ）2は空気極において、導電性材料になるとともに触媒の機能も有する。さらに、触媒として、公知であるルテニウム酸化物（ＲｕＯ2）を加えた。ルテニウム酸化物（ＲｕＯ2）は市販試薬（Ａｌｄｒｉｃｈ社製）を用いた。
【００５２】
ルテニウム酸化物（ＲｕＯ2）粉末、Ｃｒ3（ＢＴＣ）2粉末、およびポリフッ化ビニリデン（ＰＶＤＦ）粉末を、１０：７２：１８の重量比で、ミキサーを用いてＮ‐メチル‐２‐ピロリドン（ＮＭＰ）に十分混合し、スラリーを作製した。このスラリーを直径１７ｍｍのカーボンシートに塗布し、９０℃の真空乾燥機に入れ、一晩乾燥させ、ガス拡散型の空気極２０１を作製した。
【００５３】
次に、リチウム空気電池セルを、露点が−６０℃以下の乾燥空気中で、以下の手順で作製した。作製した空気極２０１を、空気極支持体２０５の第１領域２０５ａにおいて、仕切り２５１に接する状態に配置して空気極固定用リング２０６で固定した。空気極２０１と空気極支持体２０５が接触する部分は、電気的接触をとるためにＰＴＦＥによる被覆を施していない。
【００５４】
次に、空気極支持体２０５の第２領域２０５ｂにおいて、仕切り２５１に接する状態にセパレータ２０４を配置した。次に、負極固定用リング２０７に負極２０２として厚さ１５０μｍの４枚の金属リチウム箔（有効面積：２ｃｍ2）を同心円上に重ねて圧着した。次に、負極固定用リング２０７を、空気極支持体２０５の第２領域２０５ｂに配置し、この中央部に、負極２０２が圧着された負極固定用リング２０７を勘合した。
【００５５】
次に、空気極２０１と負極２０２との間に電解質２０３を構成する有機電解液を充填し、この状態で、空気極支持体２０５の底面にＯリング２１１を配置して負極支持体２０９を被せ、固定ねじ２１０で空気極支持体２０５に固定した。有機電解液としては、１．００ｍｏｌ／Ｌ：ＬｉＴＦＳＡ／ＴＥＧＤＭＥ溶液を用いた。この後、空気極端子２２１を空気極支持体２０５に接続して固定し、負極端子２２２を負極支持体２０９に接続して固定した。
【００５６】
電流密度５００ｍＡ／ｇ、１０００ｍＡ／ｇ、３０００ｍＡ／ｇの各条件で通電した場合の、実施例１における初回の放電および充電の状態を図３に示す。また、充放電サイクル回数と各電流密度での初回放電容量に関する測定結果を以下の表１に示す。図３および表１に示すように、Ｃｒ3（ＢＴＣ）2を空気極２０１に用いた実施例１では、電流密度５００ｍＡ／ｇ時の充放電サイクル回数は１１１回を示し、初回放電容量は７１５８ｍＡｈ／ｇであることが分かる。また、電流密度１０００ｍＡ／ｇ時の初回放電容量は５７５０ｍＡ／ｇであり、電流密度３０００ｍＡ／ｇ時の初回放電容量は４６７６ｍＡ／ｇであった。５００ｍＡ／ｇから３０００ｍＡ／ｇへ電流密度を上げても、放電容量は約６５％維持された。
【００５７】
実施例１のＣｒ3（ＢＴＣ）2を空気極に使用したリチウム空気二次電池は、非特許文献１および非特許文献２で報告されたものよりも充放電サイクル数が多く、高電流密度において初回放電容量が同程度またはそれ以上となり、加えて、高電流密度化した際の容量維持率が高いことが分かった。このように、Ｃｒ3（ＢＴＣ）2を空気極に使用したリチウム空気二次電池は、電池性能が向上できることが確認された。
【００５８】
［実施例２］
次に、実施例２について説明する。実施例２では、空気極の導電性材料としてＣｅＢＴＣを用いた。ＣｅＢＴＣは、次に示すことにより作製した。硝酸セリウム（ＩＩＩ）６水和物（アルドリッチ社製）とＢＴＣ（アルドリッチ社製）をモル比５：３でＤＭＦ溶媒中にて撹拌した。混合物を１３０℃・２４時間オートクレーブにかけ、室温まで冷やした後に、ＤＭＦで洗浄した。さらに、得られた混合物を５０℃にて真空乾燥させることによりＣｅＢＴＣを得た。
【００５９】
他の条件は、前述した実施例１と同様にしてセルを作製し、電池特性の評価を行った。
【００６０】
実施例２の充放電サイクル回数と各電流密度での初回放電容量に関する測定結果を以下の表１に示す。表１に示すように、電流密度５００ｍＡ／ｇ時に充放電サイクル回数は１０６回を示し、５００ｍＡ／ｇから３０００ｍＡ／ｇへ電流密度を上げた際の放電容量維持率が、約５７％となり、良い充放電サイクル特性および高電流密度特性が得られた。このように、空気極にＣｅＢＴＣを使用することにより、本発明のリチウム空気二次電池の電池性能を向上できることが確認された。
【００６１】
［実施例３］
次に、実施例３について説明する。実施例３では、空気極の導電性材料としてＣｕＢＴＣを用いた。ＣｕＢＴＣは、アルドリッチ社製を用いた。他の条件は、前述した実施例１と同様にしてセルを作製し、電池特性の評価を行った。
【００６２】
実施例３の充放電サイクル回数と各電流密度での初回放電容量に関する測定結果を以下の表１に示す。表１に示すように、電流密度５００ｍＡ／ｇ時に充放電サイクル回数は１０３回を示し、５００ｍＡ／ｇから３０００ｍＡ／ｇへ電流密度を上げた際の放電容量維持率が、約６７％となり、良い充放電サイクル特性および高電流密度特性が得られた。このように、空気極にＣｕＢＴＣを使用することにより、本発明のリチウム空気二次電池の電池性能を向上できることが確認された。
【００６３】
［実施例４］
次に、実施例４について説明する。実施例４では、空気極の導電性材料としてＦｅＢＴＣを用いた。ＦｅＢＴＣは、アルドリッチ社製を用いた。他の条件は、前述した実施例１と同様にしてセルを作製し、電池特性の評価を行った。
【００６４】
実施例４の充放電サイクル回数と各電流密度での初回放電容量に関する測定結果を表１に示す。表１に示すように、電流密度５００ｍＡ／ｇ時に充放電サイクル回数は１２５回を示し、５００ｍＡ／ｇから３０００ｍＡ／ｇへ電流密度を上げた際の放電容量維持率が、約７０％となり、良い充放電サイクル特性および高電流密度特性が得られた。このように、空気極にＦｅＢＴＣを使用することによって、本発明のリチウム空気二次電池の電池性能を向上できることが確認された。
【００６５】
［実施例５］
次に、実施例５について説明する。実施例５では、空気極の導電性材料としてＩｎＢＴＣを用いた。ＩｎＢＴＣは、次に示すことにより作製した。塩化インジウム（ＩＩＩ）四水和物（アルドリッチ社製）とＢＴＣ（アルドリッチ社製）をモル比１：１にてピリジン１ｍｌと水５ｍｌの混合溶媒中にて撹拌し、１６５℃で８５時間加熱した。得られた混合物を室温まで冷まし、ＤＭＦ溶媒および水で洗浄後、５０℃にて真空乾燥することによりＩｎＢＴＣを得た。他の条件は、すべて実施例１と同様にして、セルを作製し、電池特性の評価を行った。
【００６６】
実施例５の充放電サイクル回数と各電流密度での初回放電容量に関する測定結果を表１に示す。表１に示すように、電流密度５００ｍＡ／ｇ時に充放電サイクル回数は１０６回を示し、５００ｍＡ／ｇから３０００ｍＡ／ｇへ電流密度を上げた際の放電容量維持率が、約５４％となり、良い充放電サイクル特性および高電流密度特性が得られた。このように、空気極にＩｎＢＴＣを使用することにより、本発明のリチウム空気二次電池の電池性能を向上できることが確認された。
【００６７】
［実施例６］
次に、実施例６について説明する。実施例６では、空気極の導電性材料としてＺｎ2（ＢＴＣ）を用いた。Ｚｎ2（ＢＴＣ）は、次に示すことにより作製した。硝酸亜鉛六水和物（アルドリッチ社製）とＢＴＣ（アルドリッチ社製）をモル比２：１にてトリエチルアミン溶媒中にて撹拌し、室温で６日間静置した。得られた混合物を室温まで冷まし、ＤＭＦ溶媒および水で洗浄後、５０℃にて真空乾燥することによりＺｎ2（ＢＴＣ）を得た。他の条件は、すべて実施例１と同様にして、セルを作製し、電池特性の評価を行った。
【００６８】
実施例６の充放電サイクル回数と各電流密度での初回放電容量に関する測定結果を表１に示す。表１に示すように、電流密度５００ｍＡ／ｇ時に充放電サイクル回数は１０１回を示し、５００ｍＡ／ｇから３０００ｍＡ／ｇへ電流密度を上げた際の放電容量維持率が、約５８％となり、良い充放電サイクル特性および高電流密度特性が得られた。このように、空気極にＺｎ2（ＢＴＣ）を使用することにより、本発明のリチウム空気二次電池の電池性能を向上できることが確認された。
【００６９】
［実施例７］
次に、実施例７について説明する。実施例７では、空気極の導電性材料としてＭｏ3（ＢＴＣ）2を用いた。Ｍｏ3（ＢＴＣ）2は、次に示すことにより作製した。モリブデンヘキサカルボニル（アルドリッチ社製）とＢＴＣ（アルドリッチ社製）をモル比で３：２としてＤＭＦ溶媒中にて撹拌した。さらに、ＤＭＦ溶媒をメタノールと置換し、１６０℃にて４８時間真空乾燥することにより脱溶媒和することでＭｏ3（ＢＴＣ）2を得た。他の条件は、すべて実施例１と同様にして、セルを作製し、電池特性の評価を行った。
【００７０】
実施例７の充放電サイクル回数と各電流密度での初回放電容量に関する測定結果を表１に示す。表１に示すように、電流密度５００ｍＡ／ｇ時に充放電サイクル回数は１０２回を示し、５００ｍＡ／ｇから３０００ｍＡ／ｇへ電流密度を上げた際の放電容量維持率が、約５６％となり、良い充放電サイクル特性および高電流密度特性が得られた。このように、空気極にＭｏ3（ＢＴＣ）2を使用することにより、本発明のリチウム空気二次電池の電池性能を向上できることが確認された。
【００７１】
［比較例１］
次に、比較例１について説明する。比較例１では、従来用いられているケッチェンブラック粉末を用いて空気極を作製した。より詳細には、ルテニウム酸化物（ＲｕＯ2）粉末、ケッチェンブラック粉末、およびポリフッ化ビニリデン（ＰＶＤＦ）粉末を、１０：７２：１８の重量比で混合して用いた。他の条件は、すべて同様にして、セルを作製し、比較例１の電池特性の評価を行った。
【００７２】
比較例１の充放電サイクル回数と各電流密度での初回放電容量に関する測定結果を表１に示す。表１に示すように、電流密度５００ｍＡ／ｇ時に充放電サイクル回数は３回を示し、５００ｍＡ／ｇから３０００ｍＡ／ｇへ電流密度を上げた際の放電容量維持率が、約１１％となり、充放電サイクル特性および高電流密度特性ともに低い特性が示された。
【００７３】
【表１】
0006711700.tif 000003
【００７４】
以上に説明したように、本発明によれば、１，３，５−ベンゼントリカルボキシラート（１，３，５−ｂｅｎｚｅｎｅｔｒｉｃａｒｂｏｘｙｌａｔｅ；ＢＴＣ）を配位子としてＣｒ、Ｃｅ、Ｃｕ、Ｆｅ、Ｉｎ、およびＺｎのいずれかと配位結合した金属錯体から空気極を構成するようにしたので、公知の材料を用いた場合よりも、充放電サイクル特性および電流密度特性に優れており、リチウム空気二次電池用担体および触媒材料として有効であることが確認された。このように、本発明によれば、リチウム空気二次電池において高電流密度の作動で大きな放電容量が得られ、また、充放電サイクル回数がより増加できるようになる。
【００７５】
なお、本発明は以上に説明した実施の形態および実施例に限定されるものではなく、本発明の技術的思想内で、当分野において通常の知識を有する者により、多くの変形および組み合わせが実施可能であることは明白である。
【符号の説明】
【００７６】
１０１…空気極、１０２…負極、１０３…電解質。
【図１】
0006711700.tif 000004
【図２】
0006711700.tif 000005
【図３】
0006711700.tif 000006